Catalyseur d’hydrocraquage comprenant au moins un élément hydro-déshydrogénant choisi dans le groupe formé par les éléments du groupe VIB et du groupe VIII non nobles de la classification périodique, pris seuls ou en mélange, et un support comprenant au moins une matrice minérale poreuse, une zéolithe Y présentant un paramètre cristallin initial a0 de la maille élémentaire comprise entre 24,40 Å et 24,52 Å,, une surface spécifique BET comprise entre 850 et 1020 m2/g, un volume microporeux déterminé par adsorption d’azote supérieur à 0,28 ml/g et une acidité de Brønsted supérieure à 600 micromole/g. Catalyseur selon la revendication 1 dans lequel les éléments du groupe VIII sont choisis parmi le fer, le cobalt, le nickel, pris seuls ou en mélange et de manière préférée parmi le nickel et le cobalt, la teneur en élément du groupe VIII étant comprise entre 0,5 et 8% en poids d'oxyde, de manière préférée entre 0,5 et 6% en poids d'oxyde et de manière très préférée entre 1,0 et 4% en poids d'oxyde, par rapport au poids total dudit catalyseur. Catalyseur selon l'une des revendications 1 ou 2 dans lequel les éléments du groupe VIB sont choisis parmi le tungstène et le molybdène, pris seuls ou en mélange, la teneur en élément du groupe VIB étant comprise entre 1 et 30% en poids d'oxyde, de manière préférée entre 2 et 25% en poids d'oxyde, de manière très préférée entre 5 et 20% en poids d'oxyde, et de manière encore plus préférée entre 5 et 16% en poids d’oxyde, par rapport au poids total dudit catalyseur. Catalyseur selon l'une des revendications 1 à 3 dans lequel ladite zéolithe Y présente une acidité de Brønsted supérieure à 650 micromole/g, de manière préférée supérieure à 700 micromole/g et de manière très préférée supérieure à 760 micromole/g et de préférence, ladite zéolithe Y présente une acidité de Brønsted inférieure à 1000 micromole/g. Catalyseur selon l'une des revendications 1 à 4 dans lequel le paramètre cristallin initial a0 de la maille élémentaire de la zéolithe Y est compris entre 24,40 et 24,51 Å, de manière préférée compris entre 24,43 et 24,51 Å et de manière très préférée compris entre 24,45 et 24,48 Å. Catalyseur selon l'une des revendications 1 à 5 dans lequel ladite zéolithe Y présente une surface spécifique mesurée par physisorption d’azote selon la méthode B.E.T. comprise entre 875 et 995 m2/g, et de manière préférée entre 900 et 970 m2/g. Catalyseur selon l'une des revendications 1 à 6 dans lequel ladite zéolithe Y présente un volume microporeux déterminée par adsorption d’azote supérieur à 0,30 ml/g et avantageusement supérieur à 0,31 ml/g et avantageusement inférieur à 0,34 ml/g. Catalyseur selon l'une des revendications 1 à 7 dans lequel ladite zéolithe Y présente un rapport molaire silice sur alumine (SAR) compris entre 5 et 50, de préférence entre 5 et 20, et de manière préférée entre 5 et 10. Catalyseur selon l'une des revendications 1 à 8 dans lequel ladite zéolithe Y présente un volume mésoporeux supérieur ou égal à 0,18 ml/g, de préférence compris entre 0,18 et 0,27 ml/g, de manière préférée compris entre 0,20 et 0,26 ml/g et de manière très préférée compris entre 0,22 et 0,25 ml/g. Catalyseur selon l'une des revendications 1 à 9 dans lequel ledit catalyseur comprend également une zéolithe Beta. Procédé d'hydrocraquage d'au moins une charge hydrocarbonée dont au moins 50% poids des composés présentent un point d’ébullition initial supérieur à 300°C et un point d’ébullition final inférieur à 650°C, à une température comprise entre 200°C et 480°C, à une pression totale comprise entre 1 MPa et 25 MPa, avec un ratio volume d’hydrogène par volume de charge hydrocarbonée compris entre 80 et 5000 litres par litre et à une Vitesse Volumique Horaire (VVH) définie par le rapport du débit volumique de charge hydrocarbonée par le volume de catalyseur chargé dans le réacteur comprise entre 0,1 et 50 h-1, en présence du catalyseur selon l’une des revendications 1 à 10.